(57)【特許請求の範囲】
【請求項１】
円筒または円柱形状の基材を含む原盤本体の外周面に、所定の範囲で周期性を有しない制御信号により変調されたレーザを照射することで、凹凸の平均周期が可視光波長以下であるミクロ凹凸構造を前記原盤本体の周方向および軸方向にランダムに形成するステップと、
前記原盤本体の外周面上にエッチングレジスト層を形成するステップと、
前記エッチングレジスト層に対して、凹凸の平均周期が可視光波長より大きいマクロ凹凸構造を形成するステップと、
前記エッチングレジスト層および前記原盤本体をエッチングすることで、前記基材の外周面上に前記ミクロ凹凸構造と、前記マクロ凹凸構造とを重畳して形成するステップと、
を含む原盤の製造方法。
【請求項２】
前記制御信号の１ビットに対応する前記原盤本体の周方向に対する前記レーザの照射距離は、０．２μｍ以下である、請求項１に記載の原盤の製造方法。
【請求項３】
前記原盤本体の軸方向に対する前記レーザの照射位置の間隔は、７５ｎｍ以上３５０ｎｍ以下である、請求項１または２に記載の原盤の製造方法。
【請求項４】
前記エッチングレジスト層は、前記原盤本体の外周面上に形成された無機レジスト層と、前記無機レジスト層上に形成された有機レジスト層とを含む、請求項１〜３のいずれか一項に記載の原盤の製造方法。
【請求項５】
前記有機レジスト層をマスクとする前記無機レジスト層へのエッチングと、前記無機レジスト層をマスクとする前記原盤本体へのエッチングとは、異なるガスを用いたドライエッチングで行われる、請求項４に記載の原盤の製造方法。
【請求項６】
前記ドライエッチングは、少なくともフッ素原子を含み、炭素原子、フッ素原子、酸素原子および水素原子のうち少なくとも２つ以上を含むガスを用いた垂直異方性エッチングである、請求項５に記載の原盤の製造方法。
【請求項７】
前記有機レジスト層は、溶媒にて希釈された有機レジストを微粒子化して噴霧することにより形成される、請求項４〜６のいずれか一項に記載の原盤の製造方法。
【請求項８】
前記原盤本体は、前記基材と、前記基材の外周面上に形成された基材レジスト層とで構成されており、
前記ミクロ凹凸構造は、前記基材レジスト層に形成され、
前記無機レジスト層は、前記ミクロ凹凸構造を包埋するように前記基材レジスト層上に形成され、
前記基材レジスト層は、前記無機レジスト層と同時にエッチングされる、請求項４〜７のいずれか一項に記載の原盤の製造方法。
【請求項９】
前記基材レジスト層のエッチングレートは、前記無機レジスト層のエッチングレートと異なる、請求項８に記載の原盤の製造方法。
【請求項１０】
前記原盤本体は、前記基材で構成されており、
前記ミクロ凹凸構造は、前記基材に形成される、請求項４〜７のいずれか一項に記載の原盤の製造方法。
【請求項１１】
請求項１〜１０のいずれか一項に記載の製造方法により製造された原盤を用い、樹脂基材に対して前記原盤の外周面に形成された前記ミクロ凹凸構造および前記マクロ凹凸構造を転写した、光学体の製造方法。
【請求項１２】
ヘイズ値が２０％以上である、請求項１１に記載の光学体の製造方法。
【請求項１３】
請求項１１または１２に記載の製造方法にて製造された光学体を基板表面に積層した、光学部材の製造方法。
【請求項１４】
請求項１１または１２に記載の製造方法にて製造された光学体を表示面上に積層した、表示装置の製造方法。
【発明の詳細な説明】
【技術分野】
【０００１】
本発明は、原盤の製造方法、光学体、光学部材、および表示装置に関する。
【背景技術】
【０００２】
一般的に、テレビなどの表示装置、およびカメラレンズなどの光学素子では、表面反射を減少させ、かつ透過光を増加させるために、光の入射面に反射防止処理が施されている。このような反射防止処理としては、例えば、凹凸の平均周期が可視光波長以下であるミクロ凹凸構造（例えば、モスアイ構造など）が表面に形成された光学体を光の入射面に積層させることが提案されている。
【０００３】
このようなミクロ凹凸構造を有する表面では、入射光に対して屈折率が緩やかに変化するため、反射の原因となる急激な屈折率の変化が発生しない。したがって、このようなミクロ凹凸構造を光の入射面の表面に形成することにより、広い波長帯域にわたって入射光の反射を防止することができる。
【０００４】
凹凸の平均周期がナノメートルオーダーであるミクロ凹凸構造を形成する方法として、例えば、下記の特許文献１には、ナノメートルサイズの島状微粒子を保護マスクに用いてドライエッチングを行う方法が開示されている。また、下記の特許文献２および３には、アルミニウム膜の陽極酸化法を用いて、該アルミニウム膜にマイクロメートル未満の複数の凹部を形成することが開示されている。さらに、下記の特許文献４には、電子ビームリソグラフィを用いて、凹凸の平均周期が所定の波長以下であるミクロ凹凸構造を形成することが開示されている。
【０００５】
また、下記の特許文献５〜７には、所定の波長よりも大きな表面粗さを有する基板上に、所定の波長以下の周期で規則的に配列されたミクロ凹凸構造を形成した構造体が開示されている。特許文献５〜７に開示された構造体では、このような粗面にミクロ凹凸構造を規則的に配列して形成することで、反射防止特性の入射角依存性を低減させることができる。
【０００６】
さらに、下記の特許文献８には、上述したようなミクロ凹凸構造が形成された光学体を大面積にて製造する方法として、ロール状モールドを用いたナノインプリント法が開示されている。具体的には、特許文献８には、外周面にミクロ凹凸構造が形成されたロール状モールドを元型として、樹脂フィルム等に回転しながら押圧することで、ミクロ凹凸構造が転写された光学体を大面積にて製造可能であることが開示されている。また、特許文献８には、このようなロール状モールドの外周面にミクロ凹凸構造を形成する方法として、レーザ光による光反応型または熱反応型リソグラフィが開示されている。
【先行技術文献】
【特許文献】
【０００７】
【特許文献１】特開２０１２−１０００号公報
【特許文献２】特許第４９１６５９７号公報
【特許文献３】特開２００９−２８８３３７号公報
【特許文献４】特開２００９−１２８５４１号公報
【特許文献５】特許第４７９４３５１号公報
【特許文献６】特許第５１０５７７１号公報
【特許文献７】特許第５２０１９１３号公報
【特許文献８】特開２０１４−４３０６８号公報
【発明の概要】
【発明が解決しようとする課題】
【０００８】
しかし、上記の特許文献５〜７に開示されるような周期的なミクロ凹凸構造を有する光学体では、高強度の外光が照射された場合、ミクロ凹凸構造の周期性に起因する回折光が発生するという問題点があった。
【０００９】
また、ミクロ凹凸構造が形成された光学体を大面積で製造するために、特許文献８に開示されるように、レーザ光によるリソグラフィにてロール状モールドにミクロ凹凸構造を形成する場合、ランダムなミクロ凹凸構造を形成することは困難であった。これは、レーザ光によるリソグラフィでは、ロール状モールドを回転させながら軸方向に動かし、一周ごとに露光を行うため、露光の軌跡による周期性が生じてしまうためである。
【００１０】
そこで、本発明は、上記問題に鑑みてなされたものであり、本発明の目的とするところは、回折光が抑制された光学体を大面積で製造可能な原盤の製造方法、該原盤により製造された光学体、該光学体を備える光学部材、および該光学体を備える表示装置を提供することにある。
【課題を解決するための手段】
【００１１】
上記課題を解決するために、本発明のある観点によれば、円筒または円柱形状の基材を含む原盤本体の外周面に、所定の範囲で周期性を有しない制御信号により変調されたレーザを照射することで、凹凸の平均周期が可視光波長以下であるミクロ凹凸構造を前記原盤本体の周方向および軸方向にランダムに形成するステップと、前記原盤本体の外周面上にエッチングレジスト層を形成するステップと、前記エッチングレジスト層に対して、凹凸の平均周期が可視光波長より大きいマクロ凹凸構造を形成するステップと、前記エッチングレジスト層および前記原盤本体をエッチングすることで、前記基材の外周面上に前記ミクロ凹凸構造と、前記マクロ凹凸構造とを重畳して形成するステップと、を含む原盤の製造方法が提供される。
【００１２】
前記制御信号の１ビットに対応する前記原盤本体の周方向に対する前記レーザの照射距離は、０．２μｍ以下であってもよい。
【００１３】
前記原盤本体の軸方向に対する前記レーザの照射位置の間隔は、７５ｎｍ以上３５０ｎｍ以下であってもよい。
【００１４】
前記エッチングレジスト層は、前記原盤本体の外周面上に形成された無機レジスト層と、前記無機レジスト層上に形成された有機レジスト層とを含んでもよい。
【００１５】
前記有機レジスト層をマスクとする前記無機レジスト層へのエッチングと、前記無機レジスト層をマスクとする前記原盤本体へのエッチングとは、異なるガスを用いたドライエッチングで行われてもよい。
【００１６】
前記ドライエッチングは、少なくともフッ素原子を含み、炭素原子、フッ素原子、酸素原子および水素原子のうち少なくとも２つ以上を含むガスを用いた垂直異方性エッチングであってもよい。
【００１７】
前記有機レジスト層は、溶媒にて希釈された有機レジストを微粒子化して噴霧することにより形成されてもよい。
【００１８】
前記原盤本体は、前記基材と、前記基材の外周面上に形成された基材レジスト層とで構成されており、前記ミクロ凹凸構造は、前記基材レジスト層に形成され、前記無機レジスト層は、前記ミクロ凹凸構造を包埋するように前記基材レジスト層上に形成され、前記基材レジスト層は、前記無機レジスト層と同時にエッチングされてもよい。
【００１９】
前記基材レジスト層のエッチングレートは、前記無機レジスト層のエッチングレートと異なってもよい。
【００２０】
前記原盤本体は、前記基材で構成されており、前記ミクロ凹凸構造は、前記基材に形成されてもよい。
【００２１】
また、上記課題を解決するために、本発明の別の観点によれば、上記の製造方法により製造された原盤を用い、樹脂基材に対して前記原盤の外周面に形成された前記ミクロ凹凸構造および前記マクロ凹凸構造を転写した、光学体が提供される。
【００２２】
光学体のヘイズ値は、２０％以上であってもよい。
【００２３】
また、上記課題を解決するために、本発明の別の観点によれば、上記の光学体を基板表面に積層した、光学部材が提供される。
【００２４】
また、上記課題を解決するために、本発明の別の観点によれば、上記の光学体を表示面上に積層した、表示装置が提供される。
【００２５】
また、上記課題を解決するために、本発明の別の観点によれば、樹脂基材の表面に形成され、凹凸の平均周期が可視光波長より大きいマクロ凹凸構造と、前記マクロ凹凸構造に重畳され、凹凸の平均周期が可視光波長以下であるランダムに形成されたミクロ凹凸構造とを備え、ヘイズ値が２０％以上である光学体と、前記光学体を表示面上に積層した表示パネルと、を備える表示装置が提供される。
【００２６】
本発明によれば、レーザ光によるリソグラフィを用いて、原盤に対してミクロ凹凸構造をランダムに形成することが可能である。
【発明の効果】
【００２７】
以上説明したように本発明によれば、回折光が抑制された光学体を大面積で製造可能な原盤を提供することができる。
【図面の簡単な説明】
【００２８】
【図１】本発明の一実施形態に係る製造方法により製造される原盤を模式的に示した斜視図である。
【図２】同実施形態に係る原盤を厚み方向に切断した際の断面形状を模式的に示す断面図である。
【図３】同実施形態に係る原盤に対してレーザ光による露光を行う露光装置を説明する説明図である。
【図４】露光装置においてレーザ光の変調に用いられる制御信号を説明する説明図である。
【図５Ａ】比較例に係るレジスト層の潜像パターンを示す模式図である。
【図５Ｂ】同実施形態に係るレジスト層の潜像パターンの一例を示す模式図である。
【図５Ｃ】同実施形態に係るレジスト層の潜像パターンの他の例を示す模式図である。
【図６】同実施形態に係る原盤の製造方法の一工程を説明する断面図である。
【図７】同実施形態に係る原盤の製造方法の一工程を説明する断面図である。
【図８】同実施形態に係る原盤の製造方法の一工程を説明する断面図である。
【図９】同実施形態に係る原盤の製造方法の一工程を説明する断面図である。
【図１０】同実施形態に係る原盤の製造方法の一工程を説明する断面図である。
【図１１】同実施形態に係る原盤の製造方法の一工程を説明する断面図である。
【図１２】同実施形態に係る原盤の製造方法の一工程を説明する断面図である。
【図１３】同実施形態に係る原盤を用いて光学体を製造する転写装置を説明する説明図である。
【図１４Ａ】同実施形態に係る光学体よりも散乱効率が低い光学体を内部反射体に積層させた場合の入射光の進路を示した説明図である。
【図１４Ｂ】同実施形態に係る光学体を内部反射体に積層させた場合の入射光の進路を示した説明図である。
【図１５】試験例１〜４に係る評価サンプルのＳＥＭによる観察画像である。
【図１６】実施例１に係る光学体の表面を倍率５００００倍で観察したＳＥＭ画像である。
【図１７】実施例１および比較例１に係る光学体の正反射分光測定の結果を示すグラフ図である。
【図１８】実施例１および２、比較例１に係る光学体の回折光の分光測定の結果を示すグラフ図である。
【図１９】光学体を表示面に貼り合せた表示装置または表示板において、防眩性を評価する方法を説明する説明図である。
【図２０】光学体を貼付した表示板における蛍光灯の光の反射像画像である。
【図２１】光学体を貼付した表示装置における蛍光灯の光の反射像画像である。
【発明を実施するための形態】
【００２９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３０】
＜１．原盤について＞
［１．１．原盤の構造］
まず、図１および図２を参照して、本発明の一実施形態に係る製造方法によって製造される原盤について説明する。図１は、本実施形態に係る製造方法により製造される原盤を模式的に示した斜視図である。また、図２は、本実施形態に係る原盤を厚み方向に切断した際の断面形状を模式的に示す断面図である。
【００３１】
図１に示すように、本実施形態に係る原盤１は、外周面にマクロ凹凸構造１１およびミクロ凹凸構造１３が重畳形成された基材１０からなる。
【００３２】
基材１０は、例えば、円筒形状の部材である。ただし、基材１０の形状は、図１で示すように内部に空洞を有する中空の円筒形状であってもよく、内部に空洞を有しない中実の円柱形状であってもよい。また、基材１０の材料は、特に限定されず、溶融石英ガラスまたは合成石英ガラスなどの石英ガラス（ＳｉＯ２）を用いることができる。基材１０の大きさは、特に限定されるものではないが、例えば、軸方向の長さが１００ｍｍ以上であってもよく、外径が５０ｍｍ以上３００ｍｍ以下であってもよく、厚みが２ｍｍ以上５０ｍｍ以下であってもよい。
【００３３】
マクロ凹凸構造１１は、凹凸の平均周期が可視光波長よりも大きい凹凸構造である。また、ミクロ凹凸構造１３は、凹凸の平均周期が可視光波長以下である凹凸構造であり、マクロ凹凸構造１１に重畳形成されている。また、ミクロ凹凸構造１３の凹凸の二次元配置は、基材１０の軸方向および周方向にランダムに（すなわち、周期性を有しないように）形成される。なお、マクロ凹凸構造１１およびミクロ凹凸構造１３の具体的な構造については、図２を参照して後述する。
【００３４】
ここで、原盤１は、ロールツーロール（ｒｏｌｌ−ｔｏ−ｒｏｌｌ）方式のナノインプリント用の原盤である。このような原盤１の外周面を樹脂基材等に押圧することによって、外周面に形成されたマクロ凹凸構造１１およびミクロ凹凸構造１３が樹脂基材等に転写される。これにより、原盤１は、マクロ凹凸構造１１およびミクロ凹凸構造１３が転写された転写物を高い生産効率で大面積に製造することができる。なお、本実施形態に係る原盤１により、マクロ凹凸構造１１およびミクロ凹凸構造１３が転写された転写物は、例えば、反射防止フィルムなどの光学体として使用することができる。
【００３５】
次に、図２を参照して、原盤１の外周面上に形成されるマクロ凹凸構造１１およびミクロ凹凸構造１３について、より詳細に説明する。
【００３６】
図２に示すように、マクロ凹凸構造１１は、基材１０の厚み方向に凹である谷部１１３と、基材１０の厚み方向に凸である山部１１１と、を有する。マクロ凹凸構造１１の凹凸の平均周期は、可視光波長よりも大きく（例えば、８３０ｎｍ超）、好ましくは、１μｍ以上１００μｍ以下である。ここで、マクロ凹凸構造１１における凹凸の周期とは、図２に示すように、互いに隣り合う谷部１１３、１１３間、または山部１１１、１１１間の距離Ｐ１を表す。マクロ凹凸構造１１は、より具体的には、凹凸の平均周期が１μｍ以上１００μｍ以下である防眩（アンチグレア）構造であってもよい。
【００３７】
ミクロ凹凸構造１３は、マクロ凹凸構造１１に対して重畳形成された凹凸構造であり、基材１０の厚み方向に凹である凹部１３３と、相隣接する凹部１３３、１３３の間に位置する凸部１３１と、を有する。
【００３８】
ここで、ミクロ凹凸構造１３の凹凸はランダムに形成される。具体的には、ミクロ凹凸構造１３の凹凸の周期および振幅は、ランダムに形成される。ただし、ミクロ凹凸構造１３の凹凸の周期は、平均すると、可視光波長以下（例えば、８３０ｎｍ以下）であり、好ましくは、１００ｎｍ以上３５０ｎｍ以下である。また、ミクロ凹凸構造１３の凹凸の振幅は、例えば、０ｎｍより大きく６００ｎｍ以下の範囲にて形成される。
【００３９】
なお、ミクロ凹凸構造１３における凹凸の周期とは、図１に示すように、互いに隣り合う凸部１３１、１３１の頂点間、または、互いに隣り合う凹部１３３、１３３の底面の中心間の距離Ｐ２を表す。また、ミクロ凹凸構造１３の凹凸の振幅は、凸部１３１の頂点と、凹部１３３の底点との高さの差を表す。
【００４０】
このような原盤１の凹凸構造が転写された光学体は、ミクロ凹凸構造１３の凹凸の周期がランダムであるため、強い外光が照射された場合にミクロ凹凸構造１３の周期性に起因して発生する回折光を抑制することができる。また、原盤１により製造された光学体は、様々な周期の凹凸を有するミクロ凹凸構造１３が形成されているため、広い範囲の波長に対して均一な反射防止特性を備えることができる。さらに、原盤１により製造された光学体は、様々な振幅の凹凸を有するミクロ凹凸構造１３が掲載されているため、単一の振幅の凹凸からなるミクロ凹凸構造１３よりも反射防止特性を向上させることができる。
【００４１】
特に、上述した原盤１により製造された光学体は、広い範囲の波長帯域の光を含み、高強度である太陽光の反射防止に効果的である。そのため、原盤１により製造された光学体は、例えば、屋外で使用される車載の表示装置およびメータパネル等の表示板に対する反射防止フィルムとして好適に用いることができる。
【００４２】
また、原盤１により製造された光学体は、マクロ凹凸構造１１による高い防眩特性と、ランダムに形成されたミクロ凹凸構造１３による高い反射防止特性とを併せ持つことができる。そのため、原盤１により製造された光学体は、内部反射光および散乱光などを極力抑制することが要求されるカメラ鏡筒内または分光計内の迷光防止フィルムとして好適に用いることができる。
【００４３】
［１．２．原盤の露光方法］
次に、図３〜図５Ｃを参照して、上記で説明した本実施形態に係る原盤に対して、ランダムなミクロ凹凸構造に対応する潜像を形成するための露光方法について説明する。
【００４４】
本実施形態に係る原盤１において、ミクロ凹凸構造１３に対応する潜像は、レーザ光を用いたリソグラフィによって形成される。以下では、まず、図３を参照して、本実施形態に係る原盤に対して、レーザ光による露光を行う露光装置２００について説明する。図３は、本実施形態に係る原盤に対してレーザ光による露光を行う露光装置を説明する説明図である。
【００４５】
図３に示すように、露光装置２００は、レーザ光源２０１と、第１ミラー２０３と、フォトダイオード（Ｐｈｏｔｏｄｉｏｄｅ：ＰＤ）２０５と、集光レンズ２０７と、電気光学偏向素子（Ｅｌｅｃｔｒｏ  Ｏｐｔｉｃ  Ｄｅｆｌｅｃｔｏｒ：ＥＯＤ）２０９と、コリメータレンズ２１１と、制御機構２３０と、第２ミラー２１３と、移動光学テーブル２２０と、スピンドルモータ２２５と、ターンテーブル２２７とを備える。また、原盤１の基材１０は、外周面にレジスト層が成膜された状態でターンテーブル２２７上に載置される。
【００４６】
レーザ光源２０１は、基材１０の外周面に成膜されたレジスト層を露光するためのレーザ光２０を発振する光源であり、例えば、４００ｎｍ〜５００ｎｍの青色光帯域の波長のレーザ光を発する半導体レーザである。レーザ光源２０１から出射されたレーザ光２０は、平行ビームのまま直進し、第１ミラー２０３で反射される。また、第１ミラー２０３にて反射されたレーザ光２０は、集光レンズ２０７によって電気光学偏向素子２０９に集光された後、コリメータレンズ２１１によって、再度、平行ビーム化される。平行ビーム化されたレーザ光２０は、第２ミラー２１３によって反射され、移動光学テーブル２２０上に水平に導かれる。
【００４７】
第１ミラー２０３は、偏光ビームスプリッタで構成され、偏光成分の一方を反射させ、偏光成分の他方を透過させる機能を有する。第１ミラー２０３を透過した偏光成分は、フォトダイオード２０５によって光電変換され、光電変換された受光信号は、レーザ光源２０１に入力される。これにより、レーザ光源２０１は、入力された受光信号によるフィードバックに基づいてレーザ光２０の変調を行うことができる。
【００４８】
電気光学偏向素子２０９は、レーザ光２０の照射位置を制御することが可能な素子である。露光装置２００は、電気光学偏向素子２０９により、移動光学テーブル２２０上に導かれるレーザ光２０の照射位置を変化させることが可能である。
【００４９】
移動光学テーブル２２０は、ビームエキスパンダ（Ｂｅａｍ  ｅｘｐａｄｅｒ：ＢＥＸ）２２１と、対物レンズ２２３とを備える。移動光学テーブル２２０に導かれたレーザ光２０は、ビームエキスパンダ２２１により所望のビーム形状に整形された後、対物レンズ２２３を介して、基材１０の外周面に成膜されたレジスト層に照射される。
【００５０】
ここで、ターンテーブル２２７により基材１０を回転させ、レーザ光２０を基材１０の軸方向に移動させながら、レジスト層へレーザ光２０を照射することにより、基材１０に対してスパイラル状に露光が行われる。なお、レーザ光２０の移動は、移動光学テーブル２２０を矢印Ｒ方向へ移動することによって行われる。
【００５１】
また、露光装置２００は、レーザ光２０による照射位置を制御するための制御機構２３０を備える。制御機構２３０は、フォーマッタ２３１と、ドライバ２３３とを備え、レーザ光２０の照射を制御する。また、ドライバ２３３は、フォーマッタ２３１が生成した制御信号に基づいてレーザ光源２０１の出力を制御する。
【００５２】
本実施形態に係る露光装置２００では、フォーマッタ２３１が生成するレーザ光２０の制御信号、ターンテーブル２２７の回転数、および移動光学テーブル２２０の送りピッチなどを制御することにより、ミクロ凹凸構造１３に対応する潜像を基材１０の軸方向および周方向にランダムに形成することができる。
【００５３】
続いて、図４〜図５Ｃを参照して、ミクロ凹凸構造１３に対応する潜像を軸方向および周方向にランダムにするための露光装置２００の制御方法を説明する。図４は、露光装置２００においてレーザ光の変調に用いられる制御信号を説明する説明図である。また、図５Ａは、比較例に係るレジスト層の潜像の二次元パターンを示す模式図であり、図５Ｂおよび図５Ｃは、本実施形態に係るレジスト層の潜像の二次元パターンの一例を示す模式図である。なお、図５Ａ〜図５Ｃでは、黒色で示した部分が露光により形成された潜像に対応している。
【００５４】
本実施形態に係る原盤の製造方法では、フォーマッタ２３１が生成する制御信号として、図４に例示する周期的な制御信号Ａではなく、図４に例示する所定の範囲で周期性を有しない制御信号Ｂが用いられる。
【００５５】
ここで、図４に示すような一定周期の矩形波である制御信号Ａを用いてレーザ光２０を制御して原盤を露光した場合、例えば、図５Ａに示すような潜像パターンが形成される。具体的には、図５Ａでは、基材１０の軸方向（トラック方向）および周方向（ドット方向）に周期的に矩形形状の潜像が形成された潜像パターンが示されている。
【００５６】
一方、図４に示すような所定の範囲で周期性を有しない制御信号Ｂを用いてレーザ光２０を制御して原盤を露光した場合、例えば、図５Ｂに示すような潜像パターンを形成することができる。具体的には、図５Ｂでは、基材１０の軸方向（トラック方向）および周方向（ドット方向）にランダムな長さおよび間隔で潜像が形成された潜像パターンが示されている。
【００５７】
なお、制御信号Ｂは、所定の範囲でランダムであれば（周期性を有していなければ）よく、信号すべてがランダムである必要はない。すなわち、制御信号Ｂは、所定の範囲内でランダムである信号が一定周期で繰り返される信号であってもよい。このような信号としては、例えば、疑似ランダム信号（Ｐｓｅｕｄｏ  Ｒａｎｄｏｍ  Ｂｉｔ  Ｓｅｑｕｅｎｃｅ：ＰＲＢＳ）を例示することができる。
【００５８】
ここで、所定の範囲とは、例えば、疑似ランダム信号のランダム長を表す。なお、疑似ランダム信号は、設定されたランダム長内ではランダム性が確保されているものの、マクロな範囲では設定されたランダム長を繰り返している。そのため、疑似ランダム信号の設定したランダム長が過度に短い場合、形成された潜像にてランダム長周期の周期性が見られ、ミクロ凹凸構造１３を転写した光学体で回折光が発生してしまうことがある。したがって、疑似ランダム信号のランダム長は、十分に長いことが好ましく、好ましい長さとしては、２の２３乗以上である。
【００５９】
また、このような所定の範囲で周期性を有しない制御信号Ｂを用いてレーザ光２０を制御して原盤を露光した場合、形成される潜像の深さをランダムにすることができる。これは、レーザ光２０の照射時間が十分長い場合には、レジスト層の下層まで潜像が形成されるものの、レーザ光２０の照射時間が短い場合、レーザ光２０の時間積分値が小さくなるため、レジスト層の下層まで潜像が形成されず、浅い潜像が形成されるためである。潜像が浅い場合、基材１０にミクロ凹凸構造１３を形成する際のエッチングにて、ミクロ凹凸構造１３の凹凸の振幅が小さくすることができる。よって、このような制御信号Ｂによれば、基材１０に形成されるミクロ凹凸構造１３の凹凸の振幅をランダムにすることができる。
【００６０】
また、露光装置２００は、ターンテーブル２２７の回転数、および移動光学テーブル２２０の送りピッチなどを制御することにより、基材１０の軸方向に対するレーザ光２０の照射位置の間隔（すなわち、トラックピッチ）を７５ｎｍ以上３５０ｎｍ以下とすることが好ましい。
【００６１】
基材１０の軸方向に対するレーザ光２０の照射位置の間隔が過大に広くなった場合、基材１０の軸方向において、レーザ光２０によるスパイラル状の露光の軌跡に起因した周期性が生じてしまう可能性がある。また、このような場合、原盤１に形成されるミクロ凹凸構造１３の凹凸の密度が低下するため、原盤１を用いて製造した光学体の反射防止特性が低下する可能性がある。
【００６２】
そこで、露光装置２００は、基材１０の軸方向に対するレーザ光２０の照射位置の間隔を３５０ｎｍ以下に狭めることで、原盤１に形成されるミクロ凹凸構造１３の凹凸の密度を向上させ、製造される光学体の光学特性を向上させることが好ましい。また、露光装置２００は、レーザ光２０の照射により形成される潜像を隣接トラック間で重なるようにすることで、ミクロ凹凸構造１３を隣接トラック間で連続した構造体として形成することが好ましい。このような場合、露光装置２００は、潜像パターンから露光の軌跡に起因した周期性を除去することができる。
【００６３】
ただし、基材１０の軸方向に対するレーザ光２０の照射位置の間隔を過度に狭めた場合、トラックごとの潜像がつながり、可視光波長よりも大きなサイズの潜像が形成されることで、ミクロ凹凸構造１３の凹凸の周期が可視光波長よりも大きくなる可能性がある。そのため、基材１０の軸方向に対するレーザ光２０の照射位置の間隔は、７５ｎｍ以上とすることが好ましい。
【００６４】
また、露光装置２００は、制御信号Ｂの周波数、およびターンテーブル２２７の回転数などを制御することにより、制御信号の１ビットに対応する基材１０の周方向に対するレーザ光の照射距離（すなわち、１ビットの露光長さ）を０．２μｍ以下とすることが好ましい。
【００６５】
所定の範囲で周期性を有しない制御信号を用いてレーザ光２０を制御する場合、制御信号によっては、基材１０の周方向における潜像同士の間隔が大きくなることがある。このような場合、原盤１に形成されるミクロ凹凸構造１３の凹凸の密度が低下するため、原盤１を用いて製造した光学体の反射防止特性が低下する可能性がある。また、制御信号によっては、基材１０の周方向に可視光波長よりも大きい潜像が形成されることがある。このような場合、原盤１に形成されるミクロ凹凸構造１３の凹凸の周期が可視光波長よりも大きくなり、反射防止特性が低下する可能性がある。
【００６６】
そこで、露光装置２００は、制御信号の１ビットに対応する基材１０の周方向に対するレーザ光２０の照射距離を０．２μｍ以下に制御し、潜像同士の間隔が大きくなったり、基材１０の周方向に長い潜像が形成されたりしないようにすることが好ましい。このような場合、露光装置２００は、光学体の反射防止特性をさらに向上させることが可能なミクロ凹凸構造１３に対応する潜像を原盤１に形成することができる。
【００６７】
なお、制御信号の１ビットに対応する基材１０の周方向に対するレーザ光２０の照射距離は、特に下限値は限定されない。ただし、基材１０の外周面に成膜されたレジストの解像性、制御信号を生成するフォーマッタ２３１の能力等を考慮すると、基材１０の周方向に対するレーザ光２０の照射距離は、例えば、４０ｎｍ以上であってもよい。
【００６８】
さらに、露光装置２００は、レーザ光２０を制御する制御信号中に、レーザ光２０の連続照射距離が閾値を超える信号が含まれている場合、フォーマッタ２３１を制御することで、該閾値を超える信号が出力されないようにすることが好ましい。このような場合、露光装置２００は、可視光波長よりも大きい潜像を形成しないように露光を制御することができるため、光学体の反射防止特性を低下させるようなミクロ凹凸構造１３に対応する潜像が原盤に形成されることを防止することができる。
【００６９】
なお、上述したような所定の範囲で周期性を有しない制御信号Ｂ、および好ましい露光条件を用いて原盤１を露光した場合、例えば、図５Ｃに示すような潜像パターンを形成することができる。具体的には、図５Ｃでは、基材１０の軸方向（トラック方向）に連続的に一部がつながり、かつ基材１０の周方向（ドット方向）に細かく分割された潜像が形成された潜像パターンが示されている。
【００７０】
以上にて説明した露光方法によれば、露光装置２００は、基材１０の外周面に成膜されたレジスト層に対して、ミクロ凹凸構造１３に対応し、基材１０の軸方向および周方向にランダムな潜像を形成することができる。
【００７１】
［１．３．原盤の製造方法］
次に、図６〜図１２を参照して、本実施形態に係る原盤の製造方法について説明する。図６〜図１２は、本実施形態に係る原盤の製造方法の各工程を説明する断面図である。なお、以下の各工程は、公知の一般的な装置を使用することで実施が可能である。また、各工程における具体的な条件については、一般的な製造条件を適用することが可能であるため、数値等の詳細な記載は省略する。
【００７２】
まず、図６に示すように、例えば、洗浄済みの石英ガラスなどの基材１０上に、基材レジスト層１５が成膜される。基材１０の形状は、例えば、円筒形状または円柱形状であってもよい。
【００７３】
基材レジスト層１５は、有機系レジストまたは無機系レジストのいずれも使用することが可能である。有機系レジストとしては、例えば、ノボラック系レジスト、または化学増幅型レジストなどを用いることができる。また、無機系レジストとしては、例えば、タングステン（Ｗ）およびモリブデン（Ｍｏ）などの１種または２種以上の遷移金属を含む金属酸化物を用いることができる。ただし、基材レジスト層１５は、熱反応リソグラフィを行うためには、金属酸化物を含む熱反応型レジストにて形成されることが好ましい。
【００７４】
基材レジスト層１５に有機系レジストを使用する場合、基材レジスト層１５は、スピンコーティング、スリットコーティング、ディップコーティング、スプレーコーティング、またはスクリーン印刷等を用いることで成膜することができる。また、基材レジスト層１５に無機系レジストを使用する場合、基材レジスト層１５は、スパッタ法を用いることで成膜することができる。なお、基材レジスト層１５の膜厚としては、例えば、２０ｎｍ以上１００ｎｍ以下を使用することができる。
【００７５】
次に、図７に示すように、露光装置２００により基材レジスト層１５が露光され、基材レジスト層１５にミクロ凹凸構造１３に対応する潜像１５Ａが形成される。ここで、露光装置２００は、上述した露光方法により基材レジスト層１５を露光し、基材１０の軸方向および周方向にランダムな潜像１５Ａを形成する。
【００７６】
なお、熱反応リソグラフィにより基材レジスト層１５をパターニングする場合、露光装置２００は、変調したレーザ光２０を基材レジスト層１５に対して照射する。これにより、レーザ光２０が照射された基材レジスト層１５の一部を熱反応により変性させることができるため、基材レジスト層１５にミクロ凹凸構造１３に対応する潜像１５Ａを形成することができる。
【００７７】
続いて、図８に示すように、潜像１５Ａが形成された基材レジスト層１５上に現像液が滴下され、基材レジスト層１５が現像される。これにより、基材レジスト層１５にミクロ凹凸構造１３が形成される。なお、図８では、基材レジスト層１５がポジ型レジストであり、レーザ光２０により露光された潜像１５Ａ部分が現像処理により除去された場合を示したが、本発明はこのような例示に限定されない。例えば、基材レジスト層１５は、ネガ型レジストであってもよい。このような場合、現像処理により未露光部が除去されるため、レーザ光２０にて露光された潜像１５Ａ部分が残存したパターンが基材レジスト層１５に形成される。
【００７８】
次に、図９に示すように、ミクロ凹凸構造１３を包埋するように、基材レジスト層１５上に無機レジスト層１７が成膜される。無機レジスト層１７は、例えば、ＳｉＯ２、Ｓｉ、ＤＬＣ（Ｄｉａｍｏｎｄ  Ｌｉｋｅ  Ｃａｒｂｏｎ）、ＷおよびＭｏなどの遷移金属、ＷおよびＭｏなどの１種または２種以上の遷移金属を含む金属酸化物などを用いて、スパッタ法などにより成膜することができる。なお、無機レジスト層１７の膜厚としては、例えば、１００ｎｍ以上１５００ｎｍ以下を使用することができる。
【００７９】
本実施形態に係る原盤１の製造方法において、ミクロ凹凸構造１３が形成された基材レジスト層１５は、後述する工程において、基材レジスト層１５上に成膜された無機レジスト層１７と同時にエッチングされる。そのため、無機レジスト層１７の材質は、エッチングレートが基材レジスト層１５と異なるように選択されることが好ましい。例えば、基材レジスト層１５が酸化タングステン等の金属酸化物である場合、無機レジスト層１７は、ＳｉＯ２、Ｓｉ、ＤＬＣなどであることが好ましい。
【００８０】
一方、無機レジスト層１７のエッチングレートが基材レジスト層１５のエッチングレートと同じである場合、無機レジスト層１７および基材レジスト層１５は均等にエッチングされるため、基材レジスト層１５に形成されたミクロ凹凸構造１３が消失してしまう。したがって、ミクロ凹凸構造１３を基材１０上に形成するためには、無機レジスト層１７のエッチングレートは、基材レジスト層１５のエッチングレートと異なることが好ましい。
【００８１】
続いて、図１０に示すように、無機レジスト層１７上に凹凸の平均周期が可視光波長よりも大きいマクロ凹凸構造１１を表面に有する有機レジスト層１９が成膜される。有機レジスト層１９を形成する有機樹脂は、いかなる有機樹脂も使用可能であるが、例えば、ノボラック系樹脂、およびアクリル系樹脂などの有機樹脂を使用することができる。
【００８２】
ここで、有機レジスト層１９は、希釈剤に溶解した有機樹脂を微粒子化して噴霧することにより成膜されることが好ましい。この方法によれば、マクロ凹凸構造１１が表面に形成された有機レジスト層１９をより薄膜で成膜することができるため、後段のエッチング工程におけるエッチングばらつきを抑制することができる。
【００８３】
具体的には、噴霧中に揮発する溶媒を含む希釈剤にて有機樹脂を希釈し、希釈した有機樹脂を無機レジスト層１７上にスプレーコーター等によって噴霧することで有機レジスト層１９を成膜することができる。なお、噴霧中に揮発する溶媒としては、アセトン、イソプロピルアルコール、ジメチルエーテル、および酢酸メチルなどの沸点が低い溶媒を使用することができる。また、有機樹脂の希釈率としては、質量比にて、有機樹脂１に対して、希釈剤１０以上３０以下（すなわち、希釈率１０倍以上３０倍以下）を使用することができる。
【００８４】
また、有機レジスト層１９は、スピンコート法などの塗布法によって無機レジスト層１７上に成膜された後に、粗面フィルムのインプリントによる転写、またはサンドブラスト処理などによりマクロ凹凸構造１１が形成されてもよい。なお、スピンコート法などの塗布法によって有機レジスト層１９を形成する場合、有機レジスト層１９の膜厚としては、例えば、５０ｎｍ以上２０００ｎｍ以下を使用することができる。
【００８５】
続いて、図１１に示すように、マクロ凹凸構造１１が形成された有機レジスト層１９をマスクにして、無機レジスト層１７がエッチングされる。これにより、無機レジスト層１７にマクロ凹凸構造１１が形成される。本工程における無機レジスト層１７のエッチングには、垂直異方性を有するドライエッチングを使用することが好ましく、例えば、反応性イオンエッチング（Ｒｅａｃｔｉｖｅ  Ｉｏｎ  Ｅｔｃｈｉｎｇ：ＲＩＥ）を使用することが好ましい。一方、ウェットエッチング等の等方性を有するエッチングを使用した場合、無機レジスト層１７に形成されるマクロ凹凸構造１１の形状が大きく変化してしまう可能性があるため、好ましくない。
【００８６】
また、有機レジスト層１９をマスクとする無機レジスト層１７のエッチングには、少なくともフッ素原子を含み、炭素原子、フッ素原子、酸素原子および水素原子のうち少なくとも２つ以上を含むエッチングガスが用いられることが好ましい。具体的には、ＣＨＦ３、ＣＨ２Ｆ２、ＣＦ４、Ｃ２Ｆ８、およびＣ３Ｆ８などのフッ化炭素ガスをエッチングガスとして使用することが可能である。また、上記のエッチングガスにＯ２ガス、Ｈ２ガス、およびＡｒガス等の添加ガスを添加することも可能である。
【００８７】
ここで、無機レジスト層１７に形成されるマクロ凹凸構造１１の凹凸の高さは、エッチングガスの種類および割合によって制御することが可能である。例えば、エッチングガスに添加するＯ２ガスの割合を増加させることにより、無機レジスト層１７に形成されるマクロ凹凸構造１１の凹凸の高さを減少させることができる。これは、エッチングガス中のＯ２ガスの割合が増加した場合、有機レジスト層１９のエッチングレートが上昇するためである。
【００８８】
なお、本工程において、無機レジスト層１７のエッチング後に、残存する有機レジスト層１９を除去することを目的として、Ｏ２アッシング処理または有機溶剤による払拭処理が行われてもよい。
【００８９】
次に、図１２に示すように、マクロ凹凸構造１１が形成された無機レジスト層１７、およびミクロ凹凸構造１３が形成された基材レジスト層１５をマスクにして、基材１０がエッチングされる。これにより、基材１０に対して、マクロ凹凸構造１１およびミクロ凹凸構造１３が重畳形成される。本工程における基材１０のエッチングには、無機レジスト層１７へのエッチングと同様に、垂直異方性を有するドライエッチングを使用することが好ましく、例えば、反応性イオンエッチング（ＲＩＥ）を使用することが好ましい。一方、ウェットエッチング等の等方性を有するエッチングを使用した場合、ミクロ凹凸構造１３が基材１０に形成されない可能性が高いため、好ましくない。
【００９０】
また、無機レジスト層１７および基材レジスト層１５をマスクとする基材１０のエッチングには、少なくともフッ素原子を含み、炭素原子、フッ素原子、酸素原子および水素原子のうち少なくとも２つ以上を含むエッチングガスが用いられることが好ましい。具体的には、ＣＨＦ３、ＣＨ２Ｆ２、ＣＦ４、Ｃ２Ｆ８、およびＣ３Ｆ８などのフッ化炭素ガスをエッチングガスとして使用することが可能である。また、上記のエッチングガスにＯ２ガス、Ｈ２ガス、およびＡｒガス等の添加ガスを添加することも可能である。
【００９１】
なお、無機レジスト層１７および基材レジスト層１５をマスクとする基材１０へのエッチングにおけるエッチングガスと、有機レジスト層１９をマスクとする無機レジスト層１７へのエッチングにおけるエッチングガスとは、異なるガス種を用いることが好ましい。これは、有機物（有機レジスト層１９）をマスクに無機物（無機レジスト層１７）をエッチングする工程と、主として無機物（無機レジスト層１７および基材レジスト層１５）をマスクに石英ガラス等（基材１０）をエッチングする工程とでは、適切なエッチングレート比を得るために必要なエッチング条件が異なることが多いためである。
【００９２】
ここで、マクロ凹凸構造１１が形成された無機レジスト層１７は、基材レジスト層１５と同時にエッチングされ、無機レジスト層１７に形成されたマクロ凹凸構造１１が基材１０に形成される。また、基材レジスト層１５に形成されたミクロ凹凸構造１３は、以下の様態によって、マクロ凹凸構造１１と重畳して、基材１０に形成される。
【００９３】
具体的には、無機レジスト層１７のエッチングレートが、基材レジスト層１５のエッチングレートよりも遅い場合、基材レジスト層１５のエッチングが先に進行するため、基材レジスト層１５と接する基材１０が先に露出する。そのため、ミクロ凹凸構造１３の凹部に形成された無機レジスト層１７をマスクにして、基材１０のエッチングが進行する。したがって、基材１０には、基材レジスト層１５に形成されたミクロ凹凸構造１３と凹凸の位置が反転したミクロ凹凸構造１３がマクロ凹凸構造１１に対して重畳形成される。
【００９４】
また、無機レジスト層１７のエッチングレートが、基材レジスト層１５のエッチングレートよりも速い場合、無機レジスト層１７のエッチングが先に進行するため、無機レジスト層１７と接する基材１０が先に露出する。そのため、ミクロ凹凸構造１３が形成された基材レジスト層１５をマスクにして、基材１０のエッチングが進行する。したがって、基材１０には、基材レジスト層１５に形成されたミクロ凹凸構造１３と凹凸の位置が同一のミクロ凹凸構造１３がマクロ凹凸構造１１に対して重畳形成される。
【００９５】
なお、本工程において、マクロ凹凸構造１１およびミクロ凹凸構造１３が重畳形成された基材１０に対して、さらに、残存した無機レジスト層１７および基材レジスト層１５を除去するための洗浄処理等が行われてもよい。
【００９６】
以上の工程により、本実施形態に係る原盤１が製造される。本実施形態に係る原盤の製造方法によれば、凹凸の平均周期が可視光波長よりも大きいマクロ凹凸構造１１と、凹凸の平均周期が可視光波長以下であり、基材１０の軸方向および周方向にランダムなミクロ凹凸構造１３とが重畳形成された原盤１を製造することができる。
【００９７】
なお、無機レジスト層１７は、単層で形成されてもよいが、複数層で形成されてもよい。無機レジスト層１７が複数層で形成される場合、無機レジスト層１７は、例えば、ＤＬＣおよびＳｉＯ２、ＤＬＣおよび金属酸化物、金属酸化物およびＳｉなどの性質の異なるレジスト同士が積層されて形成されることが好ましい。これにより、基材１０に対するエッチング条件の選択の幅を広げることができる。
【００９８】
また、上記では、ミクロ凹凸構造１３が形成された基材レジスト層１５を包埋するように無機レジスト層１７を成膜し、無機レジスト層１７および基材レジスト層１５を同時にエッチングする方法を示したが、本発明は、かかる例示に限定されない。例えば、ミクロ凹凸構造１３が形成された基材レジスト層１５をマスクにして先に基材１０をエッチングし、その後、ミクロ凹凸構造１３が形成された基材１０上に無機レジスト層１７を成膜してもよい。このような場合、無機レジスト層１７は、例えば、基材１０上に成膜されたＤＬＣ層、およびＤＬＣ層上に成膜された金属酸化物（例えば、酸化タングステン）層の複数層にて形成されてもよい。
【００９９】
ただし、先に基材１０をエッチングしてミクロ凹凸構造１３を形成する場合、基材１０に形成されたミクロ凹凸構造１３の凹凸の高さは、基材レジスト層１５に形成されたミクロ凹凸構造１３の凹凸の高さよりも大きくなる。そのため、基材１０上に形成されたミクロ凹凸構造１３のアスペクト比が大きくなることで、無機レジスト層１７の被覆率が低下し、無機レジスト層１７に対するエッチングばらつきが生じやすくなるため好ましくない。
【０１００】
一方、ミクロ凹凸構造１３が形成された基材レジスト層１５上に無機レジスト層１７を成膜する場合、基材レジスト層１５に形成されたミクロ凹凸構造１３の凹凸の高さは、小さくなり、アスペクト比も小さくなる。そのため、無機レジスト層１７の被覆率が向上することにより、無機レジスト層１７に対するエッチングばらつきが生じにくくなるため、好ましい。
【０１０１】
＜２．原盤を用いて製造される光学体について＞
［２．１．光学体の製造方法］
続いて、本実施形態に係る原盤１を用いて製造される光学体について説明する。本実施形態に係る原盤１を用いて製造される光学体は、例えば、反射防止フィルム、迷光防止フィルムなどとして使用することができる。具体的には、光学体は、本実施形態に係る原盤１の外周面に形成されたマクロ凹凸構造１１およびミクロ凹凸構造１３を、ロールツーロール方式のナノインプリント法を用いて樹脂基材等に転写することで製造することができる。
【０１０２】
以下では、図１３を参照して、本実施形態に係る原盤１を用いて光学体を連続的に製造可能な転写装置について説明する。図１３は、本実施形態に係る原盤を用いて光学体を製造する転写装置を説明する説明図である。
【０１０３】
図１３に示すように、転写装置３００は、基材供給ロール３０１と、巻取ロール３０２と、ガイドロール３０３、３０４と、ニップロール３０５と、剥離ロール３０６と、塗布装置３０７と、光源３０９とを備える。また、転写装置３００には、外周面に凹凸構造が形成された原盤１が設置されている。すなわち、図１３に示す転写装置３００は、ロールツーロール方式のナノインプリント転写装置である。
【０１０４】
基材供給ロール３０１は、シート形態の樹脂基材３がロール状に巻かれたロールであり、巻取ロール３０２は、原盤１の凹凸構造が転写された樹脂層３１０を積層した光学体４を巻き取るロールである。また、ガイドロール３０３、３０４は、樹脂基材３または光学体４を搬送するロールである。ニップロール３０５は、樹脂層３１０が積層された樹脂基材３を原盤１に押圧するロールであり、剥離ロール３０６は、原盤１の凹凸構造が転写された樹脂層３１０を積層した光学体４を原盤１から剥離するロールである。
【０１０５】
塗布装置３０７は、コーターなどの塗布手段を備え、光硬化樹脂組成物を樹脂基材３に塗布し、樹脂層３１０を形成する。塗布装置３０７は、例えば、グラビアコーター、ワイヤーバーコーター、またはダイコーターなどであってもよい。また、光源３０９は、光硬化樹脂組成物を硬化可能な波長の光を発する光源であり、例えば、紫外線ランプなどであってもよい。
【０１０６】
なお、光硬化性樹脂組成物は、所定の波長の光が照射されることによって硬化する樹脂である。具体的には、光硬化性樹脂組成物は、アクリル樹脂アクリレート、エポキシアクリレートなどの紫外線硬化樹脂であってもよい。また、光硬化性樹脂組成物は、必要に応じて、開始剤、フィラー、機能性添加剤、溶剤、無機材料、顔料、帯電防止剤、または増感色素などを含んでもよい。
【０１０７】
転写装置３００では、まず、基材供給ロール３０１からガイドロール３０３を介して、樹脂基材３が連続的に送出される。送出された樹脂基材３に対して、塗布装置３０７により光硬化樹脂組成物が塗布され、樹脂基材３に樹脂層３１０が積層される。また、樹脂層３１０が積層された樹脂基材３は、ニップロール３０５によって原盤１に押圧される。これにより、原盤１の外周面に形成された凹凸構造が樹脂層３１０に転写される。凹凸構造が転写された樹脂層３１０は、光源３０９から光を照射されることで硬化され、硬化した樹脂層３１０を積層した光学体４は、剥離ロール３０６により原盤１から剥離された後、ガイドロール３０４を介して巻取ロール３０２に送出され、巻き取られる。
【０１０８】
このような転写装置３００によれば、本実施形態に係る原盤１の外周面に形成されたマクロ凹凸構造１１およびミクロ凹凸構造１３が転写された光学体を大面積で連続的に製造することができる。
【０１０９】
［２．２．光学体の適用例について］
続いて、図１４Ａ〜図１４Ｂを参照して、本実施形態に係る原盤により製造された光学体の適用例について説明する。
【０１１０】
本実施形態に係る光学体４は、例えば、表示装置または表示板などの表示面に積層される反射防止フィルムとして好適に使用することができる。なお、光学体４のヘイズ値は、２０％以上であることが好ましく、４０％以上であることがより好ましい。以下では、本実施形態に係る光学体４が反射防止フィルムとして好適である理由を説明する。
【０１１１】
第１に、光学体４は、凹凸の平均周期が可視光波長以下の周期的なミクロ凹凸構造を備えることにより、高い反射防止特性を有する。したがって、光学体４は、表示面への入射光の反射を抑制することができるため、表示装置および表示板などに表示される文字および画像の視認性を向上させることができる。
【０１１２】
第２に、光学体４は、凹凸の平均周期が可視光波長よりも大きいマクロ凹凸構造を表面に備えることにより、高い防眩特性を有する。したがって、光学体４は、表示装置または表示板などの表示面への外光などの映り込みを抑制することができるため、表示される文字および画像の視認性を向上させることができる。
【０１１３】
第３に、光学体４は、好ましくは、２０％以上のヘイズ値（すなわち、散乱効率）を有する。光学体４は、高い散乱効率を有することにより、表示装置および表示板と光学体４との界面で発生する内部反射光、および表示装置および表示板からの内部反射光を抑制することができる。また、光学体４のヘイズ値は、４０％以上であることがより好ましい。なお、光学体４のヘイズ値の上限値は、特に定めず、１００％であってもよい。
【０１１４】
さらに、図１４Ａおよび図１４Ｂを参照して、本実施形態に係る光学体４が内部反射を抑制する機構について説明する。図１４Ａは、本実施形態に係る光学体４よりも散乱効率が低い光学体４Ａを内部反射体５に積層させた場合の入射光の進路を示した説明図である。また、図１４Ｂは、本実施形態に係る光学体４を内部反射体５に積層させた場合の入射光の進路を示した説明図である。なお、内部反射体５とは、例えば、表示装置、表示板などである。
【０１１５】
図１４Ａに示すように、光学体４Ａが積層された内部反射体５では、光学体４Ａの表面での散乱効率が低いため、強い入射光６Ａが入射した場合、入射光６Ａの一部が内部反射体５まで到達する。ここで、屈折率が異なる部材の界面では、反射が生じるため、入射光６Ａの一部が光学体４Ａと内部反射体５との界面５１にて反射され、正反射光６Ｂが発生してしまう。したがって、本実施形態に係る光学体４よりも散乱効率が低い光学体４Ａを積層した内部反射体５では、内部反射が十分に抑制できないため、十分に外光の映り込みを抑制することができない。
【０１１６】
一方、図１３Ｂに示すように、本実施形態に係る光学体４が積層された内部反射体５では、光学体４の表面での散乱効率が高いため、強い入射光６Ａが入射した場合、入射光６Ａのほぼすべてを表面で散乱させることができる。これにより、光学体４では、内部反射体５まで到達する入射光６Ａを大きく減少させることができるため、光学体４Ａと内部反射体５との界面５１にて反射される正反射光６Ｂがほとんど発生しない。したがって、本実施形態に係る光学体４を積層した内部反射体５では、十分に外光の映り込みを抑制することができる。
【０１１７】
なお、このような光学体４による内部反射の抑制効果は、屈折率が異なる部材が多数積層された液晶表示装置において、より効果的に発揮される。また、このような光学体４は、強い外光が入射し、表示面への外光の映り込みを抑制する要求が強い車載の表示装置または表示板において、より効果的に使用することができる。
【０１１８】
以上にて、本実施形態に係る原盤、および該原盤により製造される光学体について詳細に説明した。
【実施例】
【０１１９】
＜３．実施例＞
以下では、実施例および比較例を参照しながら、本実施形態に係る原盤について、さらに具体的に説明する。なお、以下に示す実施例は、本実施形態に係る原盤およびその製造方法の実施可能性および効果を示すための一条件例であり、本発明に係る原盤およびその製造方法が以下の実施例に限定されるものではない。
【０１２０】
［３．１．露光方法の評価］
まず、露光条件を変更しながらレーザ光による露光を行い、本実施形態に係る露光方法によって、ランダムなミクロ凹凸構造を形成可能であることを確認した。
【０１２１】
（試験例１）
まず、円筒形状の石英ガラスからなる基材（軸方向長さ４８０ｍｍ×外径直径１３２ｍｍ）の外周面に、酸化タングステンを含む材料にて、基材レジスト層をスパッタ法で約５０〜６０ｎｍ成膜した。次に、図３で示した露光装置により、レーザ光による熱反応リソグラフィを行い、基材レジスト層にランダムなミクロ凹凸構造に対応する潜像を形成した。続いて、露光した基材をＮＭＤ３（テトラメチルアンモニウムヒドロキシド２．３８質量％水溶液）（東京応化工業社製）にて現像処理し、基材レジスト層にミクロ凹凸構造を形成した。
【０１２２】
なお、露光装置のレーザ光源としては、４００ｎｍ〜５００ｎｍの青色光帯域の波長のレーザ光を発するレーザダイオードを用いた。また、レーザ光の制御信号としては、１秒当たりのビット数が５０Ｍであり、ＰＲＢＳ信号発生器により生成したランダム長が２の２３乗である疑似ランダム信号を使用した。また、円筒形基材の回転数を９００ｒｐｍとし、基材の軸方向送り速度を１．５μｍ／秒として露光した。この時、露光パターンにおいて、制御信号の１ビットに対応するレーザ光の照射距離は、０．１２μｍであり、露光パターンのトラックピッチは、１００ｎｍであった。
【０１２３】
（試験例２）
円筒形基材の回転数を３００ｒｐｍとし、基材の軸方向送り速度を０．５μｍ／秒とした以外は、試験例１と同様の条件で露光した。この時、露光パターンにおいて、制御信号の１ビットに対応するレーザ光の照射距離は、０．０４１μｍであり、露光パターンのトラックピッチは、１００ｎｍであった。
【０１２４】
（試験例３）
基材の軸方向送り速度を２．７６μｍ／秒とした以外は、試験例１と同様の条件で露光した。この時、露光パターンにおいて、制御信号の１ビットに対応するレーザ光の照射距離は、０．１２μｍであり、露光パターンのトラックピッチは、１８４ｎｍであった。
【０１２５】
（試験例４）
基材の軸方向送り速度を１．１２５μｍ／秒とした以外は、試験例１と同様の条件で露光した。この時、露光パターンにおいて、制御信号の１ビットに対応するレーザ光の照射距離は、０．１２μｍであり、露光パターンのトラックピッチは、７５ｎｍであった。
【０１２６】
（ミクロ凹凸構造の評価結果）
上記で製造した試験例１〜４に係る評価サンプルを走査型電子顕微鏡（Ｓｃａｎｎｉｎｇ  Ｅｌｅｃｔｒｏｎ  Ｍｉｃｒｏｓｃｏｐｅ：ＳＥＭ）にて２００００倍で観察し、ランダムなミクロ凹凸構造が形成されていることを確認した。観察結果を表す画像を図１５に示す。図１５は、試験例１〜４に係る評価サンプルのＳＥＭによる観察画像である。
【０１２７】
図１５における試験例１および２の観察画像を参照すると、制御信号の１ビットに対応するレーザ光の照射距離が０．２μｍ以下である場合、ランダムなミクロ凹凸構造が形成されていることがわかる。また、図１５における試験例１、３および４の観察画像を参照すると、トラックピッチ（基材の軸方向に対するレーザの照射位置の間隔）が７５ｎｍ以上３５０ｎｍ以下である場合、ランダムなミクロ凹凸構造が形成されていることがわかる。
【０１２８】
ただし、試験例４の観察画像を参照すると、隣接トラック間での潜像の接続が増加することで、凹凸の周期が可視光波長以上の凹凸構造が増加している。このことから、トラックピッチは、７５ｎｍ以上が好ましいことがわかる。また、レーザ光のスポット径は、おおよそ３００ｎｍであることから、トラックピッチが３５０ｎｍを超える場合、隣接トラック間での潜像の接続が生じない可能性がある。そのため、トラックピッチは、３５０ｎｍ以下が好ましいことがわかる。
【０１２９】
したがって、本実施形態に係る露光方法によれば、凹凸の平均周期が可視光波長以下であるミクロ凹凸構造を基材レジスト層上にランダムに形成することができることがわかる。
【０１３０】
［３．２．原盤の評価］
続いて、以下の工程により、本実施形態に係る原盤を製造し、製造した原盤を用いて光学体を製造した。
【０１３１】
（実施例１）
まず、円筒形状の石英ガラスからなる基材（軸方向長さ４８０ｍｍ×外径直径１３２ｍｍ）の外周面に、酸化タングステンを含む材料にて、基材レジスト層をスパッタ法で約５０〜６０ｎｍ成膜した。次に、図３で示した露光装置２００により、レーザ光による熱反応リソグラフィを行い、基材レジスト層にランダムなミクロ凹凸構造に対応する潜像を形成した。
【０１３２】
なお、露光装置のレーザ光源としては、４００ｎｍ〜５００ｎｍの青色光帯域の波長のレーザ光を発するレーザダイオードを用いた。また、レーザ光の制御信号としては、１秒当たりのビット数が５０Ｍであり、ＰＲＢＳ信号発生器により生成したランダム長が２の２３乗である疑似ランダム信号を使用した。また、円筒形基材の回転数を９００ｒｐｍとし、基材の軸方向送り速度を１．５μｍ／秒として露光した。この時、露光パターンにおいて、制御信号１ビットに対応するレーザ光の照射距離は、０．１２μｍであり、露光パターンのトラックピッチは、１００ｎｍであった。
【０１３３】
続いて、基材をＮＭＤ３（テトラメチルアンモニウムヒドロキシド２．３８質量％水溶液）（東京応化工業社製）にて現像処理することにより、露光した部分の基材レジストを溶解させ、基材レジスト層にランダムなミクロ凹凸構造を形成した。
【０１３４】
次に、ランダムなミクロ凹凸構造を形成した基材レジスト層上にＳｉＯ２からなる無機レジスト層を１０００ｎｍ成膜した。なお、無機レジスト層は、Ｓｉターゲットを用いた酸素添加スパッタにて成膜した。
【０１３５】
続いて、アセトンのみからなる希釈剤にてノボラック系樹脂であるＰ４２１０（ＡＺ社製）を質量比で２０倍に希釈した溶液を用いて、スプレーコーティングにてＰ４２１０を無機レジスト層上に微粒子化しながら噴霧した。これにより、無機レジスト層上にマクロ凹凸構造を備える有機レジスト層を成膜した。
【０１３６】
次に、有機レジスト層をマスクにして、ＣＨＦ３ガス（３０ｓｃｃｍ）およびＣＦ４ガス（３０ｓｃｃｍ）を用いて、ガス圧０．５Ｐａ、投入電力２００Ｗにて無機レジスト層を２０分間エッチングした。続いて、無機レジスト層および基材レジスト層をマスクにして、ＣＨＦ３ガス（３０ｓｃｃｍ）を用いて、ガス圧０．５Ｐａ、投入電力２００Ｗにて基材を１２０分間エッチングした。
【０１３７】
以上の工程により、基材レジスト層に形成されたミクロ凹凸構造と、有機レジスト層に形成されたマクロ凹凸構造とが重畳形成された原盤を製造した。
【０１３８】
また、上記で製造した原盤を用いて光学体を製造した。具体的には、図１３で示した転写装置３００にて、原盤の外周面に重畳形成されたミクロ凹凸構造およびマクロ凹凸構造を紫外線硬化樹脂に転写し、実施例１に係る光学体を製造した。なお、光学体の樹脂基材にはポリエチレンテレフタレートフィルムを用いた。また、紫外線硬化樹脂は、メタルハライドランプにより、１０００ｍＪ／ｃｍ２の紫外線を１分間照射することで硬化させた。
【０１３９】
（実施例２）
露光時の基材の軸方向送り速度を２．７６μｍ／秒とし、基材の軸方向におけるレーザ光の照射間隔を１８４ｎｍとした以外は、実施例１と同様の方法で実施例２に係る原盤を製造した。また、実施例２に係る原盤を用いて、実施例１と同様の方法で光学体を製造した。
【０１４０】
（比較例１）
基材の周方向に沿って円形のドットが約２３０ｎｍのピッチごとに列（トラック）になって配列され、隣接するトラック同士の間隔が約１５０ｎｍである六方格子状の周期的配列を露光パターンに用いた以外は、実施例１と同様の方法で比較例１に係る原盤を製造した。また、比較例１に係る原盤を用いて、実施例１と同様の方法で光学体を製造した。
【０１４１】
（評価結果）
原盤に形成された凹凸構造が転写された光学体を評価することで、原盤に形成された凹凸構造を評価した。
【０１４２】
まず、ＳＥＭを用いて、実施例１に係る光学体に形成された凹凸構造を観察した。その結果を図１６に示す。図１６は、実施例１に係る光学体の表面を倍率５００００倍で観察したＳＥＭ画像である。なお、画像Ａは、光学体を傾斜させずに観察したＳＥＭ画像であり、画像Ｂは、光学体を４５度傾斜させて観察したＳＥＭ画像である。
【０１４３】
図１６の画像Ａを参照すると、実施例１に係る光学体の表面には、可視光波長以下の大きさのミクロ凹凸構造がランダムに形成されていることがわかる。また、光学体を傾斜させて観察した図１６の画像Ｂを参照すると、実施例１に係る光学体の表面に形成されたミクロ凹凸構造は、振幅（高さ）についてもランダムであることがわかる。
【０１４４】
次に、実施例１および比較例１に係る光学体に対して、正反射分光測定を行い、光学体の反射防止特性を評価した。具体的には、光源からの光を直接サンプルに対して照射した後、サンプルからの反射光を球面ミラーにて集光し、集光した反射光を積分球へ導いて多重反射により均質化させて正反射分光を測定した。
【０１４５】
実施例１および比較例１に係る光学体に対する正反射分光測定の結果を図１７に示す。なお、それぞれの反射率測定には、分光光度計Ｖ５５０（日本分光社製）、および絶対反射率測定器ＡＲＶ４７４Ｓ（日本分光社製）を用いた。図１７は、実施例１および比較例１に係る光学体の正反射分光測定の結果を示すグラフ図である。
【０１４６】
図１７に示すように、実施例１に係る光学体では、凹凸の周期および振幅がランダムなミクロ凹凸構造が形成されているため、広い波長帯域において、比較例１に係る光学体よりも正反射分光の反射率が低くなっていることがわかる。したがって、実施例１に係る光学体は、比較例１に係る光学体に対して、反射防止特性が向上していることがわかる。
【０１４７】
次に、実施例１および比較例１に係る光学体の正反射光の色調を測定し、視感反射率（Ｙ）および反射色度（ａ＊，ｂ＊）を算出した。ここで、正反射光の視感反射率（分光正視感反射率ともいう）は、正反射光の色をＹｘｙ表色系にて表した際の（Ｙ，ｘ，ｙ）のうちのＹ値であり、正反射光の色の明度を表す。また、反射色度（ａ＊，ｂ＊）は、正反射光の色調を表す。
【０１４８】
すなわち、視感反射率（Ｙ）が低いほど、正反射光の明度が低く、正反射が抑制されていることを示す。また、反射色度（ａ＊，ｂ＊）が０に近いほど、反射光が色付いておらず、反射光が特定波長の光を選択的に反射していないことを表す。
【０１４９】
実施例１および比較例１に係る光学体の正反射光の色調の測定結果を以下の表１に示す。正反射光の色調の測定には、ヘイズメータＨＭ−１５０（村上色彩技術研究所社製）を用いた。
【０１５０】
【表１】
0006563231.tif 000002
【０１５１】
表１の結果を参照すると、実施例１に係る光学体は、比較例１に係る光学体に対して、視感反射率（Ｙ）が低く、正反射光の色の明度が低くなっていることがわかる。すなわち、実施例１に係る光学体は、比較例１に係る光学体に対して、正反射を抑制することができることがわかる。
【０１５２】
また、実施例１に係る光学体は、比較例１に係る光学体に対して、反射色度（ａ＊，ｂ＊）が０に近く、広い波長帯域において、均一に正反射を抑制することができることがわかる。
【０１５３】
さらに、実施例１および２、比較例１に係る光学体に対して、回折光の有無を評価した。具体的には、各光学体に対して、入射角７５度で光を照射した場合の回折光の有無を評価した。なお、測定には、分光光度計Ｖ５７０（日本分光社製）を用い、ディテクタ角度は、光の入射方向から光学体の表面に対して垂直な方向に向かって５度回転させた方向とした。
【０１５４】
実施例１および２、比較例１に係る光学体に対する回折光の分光測定の結果を図１８に示す。図１８は、実施例１および２、比較例１に係る光学体の回折光の分光測定の結果を示すグラフ図である。
【０１５５】
図１８に示すように、比較例１に係る光学体は、波長３５０ｎｍ近傍にて顕著に反射率が上昇しており、回折光が発生していることがわかる。一方、実施例１および２に係る光学体は、特定の波長において顕著に反射率が上昇する現象は見られず、回折光が抑制されていることがわかる。
【０１５６】
以上の結果から、本実施形態に係る原盤を用いて製造された光学体は、凹凸の平均周期が可視光波長以下であるミクロ凹凸構造がランダムに形成されているため、良好な反射防止特性を有し、かつ回折光を抑制可能であることがわかる。
【０１５７】
［３．３．光学体の適用例の評価］
続いて、図１９〜図２１を参照して、本実施形態に係る光学体を反射防止フィルムとして適用した場合の評価結果について説明する。具体的には、本実施形態に係る光学体を表示装置または表示板に貼付した場合に、表示面への外光の映り込みを防止することができるか否かを評価した。
【０１５８】
まず、以下の条件で光学体を製造し、表示装置または表示板に貼り合せて実施例および比較例とした。
【０１５９】
なお、表示装置としては、ｉＰｏｄＴｏｕｃｈ（登録商標）を用いた。また、表示板としては、２．０ｍｍ厚のポリカーボネート（ＰＣ）板に光学粘着シート（ＰＡＮＡＣ社製ＰＤＳ１）を介して黒色に印刷されたポリエチレンテレフタレート（ＰＥＴ）フィルムを貼付したものを用いた。
【０１６０】
（実施例３）
無機レジスト層に酸化タングステンを用い、噴霧による有機レジスト層の形成後、ＣＦ４ガス（３０ｓｃｃｍ）を用いて、ガス圧０．５Ｐａ、投入電力２００Ｗにて無機レジスト層を１０分間エッチングした点を除いては実施例１と同様にして原盤を製造し、さらに光学体を製造した。製造した光学体は、光学粘着シート（ＰＡＮＡＣ社製ＰＤＳ１）を介して表示装置または表示板に貼付した。
【０１６１】
（実施例４）
噴霧による有機レジスト層の形成後、ＣＨＦ３ガス（１５ｓｃｃｍ）およびＣＦ４ガス（１５ｓｃｃｍ）を用いて、ガス圧０．５Ｐａ、投入電力２００Ｗにて無機レジスト層を２０分間エッチングした。上記の有機レジスト層の形成および無機レジスト層のエッチングを１サイクルとして、該サイクルを７サイクル繰り返した点を除いては実施例１と同様にして原盤を製造し、さらに光学体を製造した。製造した光学体は、光学粘着シート（ＰＡＮＡＣ社製ＰＤＳ１）を介して表示装置または表示板に貼付した。
【０１６２】
（実施例５）
上記の有機レジスト層の形成および無機レジスト層のエッチングからなるサイクルの繰り返し回数を３回とした点を除いては実施例４と同様にして原盤を製造し、さらに光学体を製造した。製造した光学体は、光学粘着シート（ＰＡＮＡＣ社製ＰＤＳ１）を介して表示装置または表示板に貼付した。
【０１６３】
（実施例６）
実施例５に係る光学体をヘイズ値が４５％である高ヘイズ粘着剤（試作品）を用いて表示装置または表示板に貼付した。
【０１６４】
（比較例２）
ポリエチレンテレフタレートフィルムを基材に用い、ヘイズ値が１８％のＡＧ（Ａｎｔｉｇｌａｒｅ）層をウェットコーティングによって基材の片面に積層した。ＡＧ層上に、順にＳｉＯｘ（膜厚３ｎｍ）、Ｎｂ２Ｏ５（膜厚２０ｎｍ）、ＳｉＯ２（膜厚３５ｎｍ）、Ｎｂ２Ｏ５（膜厚３５ｎｍ）、ＳｉＯ２（膜厚１００ｎｍ）の多層薄膜をスパッタ法によって成膜することで反射防止層を形成した。以上の工程によって光学体を製造した。製造した光学体は、光学粘着シート（ＰＡＮＡＣ社製ＰＤＳ１）を介して表示装置または表示板に貼付した。
【０１６５】
（比較例３）
セルローストリアセテート（ＴＡＣ）フィルムを基材に用い、ヘイズ値が９％のＡＧハードコート層をウェットコーティングによって基材の片面に積層した。次に、ＡＧハードコート層上に、ＡＧハードコート層よりも屈折率が低く、フィラーを含む樹脂層をウェットコーティングによって積層し、反射防止層を形成した。以上の工程によって光学体を製造した。製造した光学体は、光学粘着シート（ＰＡＮＡＣ社製ＰＤＳ１）を介して表示装置または表示板に貼付した。
【０１６６】
（比較例４）
比較例１において、基材レジスト層の現像処理後に基材レジスト層をマスクにして、ＣＨＦ３ガスを用いて基材をエッチングし、基材の外周面にミクロ凹凸構造を形成した原盤を製造した。また、このようなミクロ凹凸構造のみが形成された原盤を用いて、実施例１と同様の方法で光学体を製造した。製造した光学体は、光学粘着シート（ＰＡＮＡＣ社製ＰＤＳ１）を介して表示装置または表示板に貼付した。
【０１６７】
（比較例５）
ポリエチレンテレフタレートフィルム上に、ヘイズ値が約２３％のアンチグレア層と、ハードコート層とが積層された市販のディスプレイ用防眩フィルムを購入した。購入した防眩フィルムは、光学粘着シート（ＰＡＮＡＣ社製ＰＤＳ１）を介して表示装置または表示板に貼付した。
【０１６８】
（評価方法）
まず、実施例３〜６、および比較例２〜５に係る光学体の各種光学特性を評価した。
【０１６９】
光学体単体の各種光学特性としては、視感反射率（Ｙ）、反射色度（ａ＊，ｂ＊）、光沢度（２０°、６０°、７５°）、全光線透過率、およびヘイズ値を測定した。これらの特性評価には、ヘイズメータＨＭ−１５０（村上色彩技術研究所社製）を用いた。
【０１７０】
以上の光学体単体での評価結果を表２に示す。
【０１７１】
【表２】
0006563231.tif 000003
【０１７２】
表２の結果を参照すると、実施例３〜６に係る光学体は、比較例２〜５に係る光学体に対して、視感反射率（Ｙ）が低く、かつ光沢度も低いため、反射防止特性が高いことがわかる。また、実施例３〜６に係る光学体は、比較例２〜５と同等の全光線透過率を有しており、高い反射防止特性と、高い透明度とが両立していることがわかる。
【０１７３】
次に、実施例３〜６、および比較例２〜５にて、光学体が貼付された表示装置または表示板の表示面において、外光の映り込みが抑制されているか否かを評価した。具体的には、光学体が表示面に貼付された表示板または表示装置の視感反射率（Ｙ）および防眩性を評価した。
【０１７４】
また、視感反射率（Ｙ）は、ヘイズメータＨＭ−１５０（村上色彩技術研究所社製）を用いて測定した。
【０１７５】
防眩性は、図１９で示す方法で評価した。図１９は、光学体が表示面に貼付された表示板または表示装置の防眩性を評価する方法を説明する説明図である。
【０１７６】
図１９に示すように、防眩性は、５ｍｍ幅開口のスリット４２０を介して、蛍光灯４１０の光を評価サンプル４００に映し、蛍光灯４１０の反射像のぼけ具合を目視にて判定することで評価した。さらに、蛍光灯４１０の反射像のぼけ具合を撮像装置４３０にて撮像し、撮像画像を取得した。
【０１７７】
ぼけ具合の判定は、５がより良好であり、１が不良である以下の基準を用いた。
５：蛍光灯の光の輪郭が全く判別できない。
４：蛍光灯の光の輪郭がわずかに判別できる。
３：蛍光灯の光はぼやけるが、輪郭はほぼ判別できる。
２：蛍光灯の光はほとんどぼやけず、輪郭も判別できる。
１：蛍光灯の光は全くぼやけず、輪郭も明確に判別できる。
【０１７８】
光学体が表示面に貼付された表示板または表示装置の評価結果を表３に示す。また、蛍光灯の反射像画像を図２０および図２１に示す。図２０は、光学体を貼付した表示板における蛍光灯の光の反射像画像であり、図２１は、光学体を貼付した表示装置における蛍光灯の光の反射像画像である。なお、図２０および図２１では、参考として、光学体を貼付していない表示板または表示装置における蛍光灯の光の反射像画像も併せて示した。
【０１７９】
【表３】
0006563231.tif 000004
【０１８０】
表３の結果を参照すると、実施例３〜６に係る光学体は、比較例２〜５に係る光学体に対して、表示板または表示装置に貼付した場合でも、視感反射率が低く、反射が抑制されていることがわかる。
【０１８１】
また、図２０および図２１を参照すると、実施例３〜６に係る光学体は、比較例２〜５に係る光学体に対して、蛍光灯の光の映り込みが顕著に抑制されていることがわかる。
【０１８２】
具体的には、比較例４に係る光学体は、ミクロ凹凸構造のみが形成されているため、反射防止特性は高いものの、ヘイズ値は低く、防眩特性は低い。したがって、例えば、強い光が入射した場合、光学体表面での反射は抑制できるものの、表示板または表示装置と、光学体との界面での内部反射光が発生するため、蛍光灯の光が映り込んでしまう。
【０１８３】
また、比較例５に係る光学体は、ヘイズ値が高く、防眩特性が高いため、蛍光灯の光の輪郭は判別できなくなっている。ただし、比較例５に係る光学体は、反射防止層が形成されておらず、反射防止特性が低いため、蛍光灯の光が散乱し、全面が白っぽく光っているように視認されてしまう。
【０１８４】
また、比較例２および３に係る光学体は、比較例４より防眩特性が高く、かつ反射防止層が形成されているため、蛍光灯の光の映り込みは、輪郭はわずかに判別できる程度に抑制されている。しかし、光学体表面での反射を抑制することはできても、表示板または表示装置と、光学体との界面での内部反射光を抑制することができないため、蛍光灯の光の映り込みが発生している。
【０１８５】
一方、実施例３〜６は、高い反射防止特性、および高い防眩特性を有するため、比較例２〜５に対して、蛍光灯の光の映り込みが顕著に抑制されている。特に、光学体表面のヘイズ値が４０％以上である実施例３および４は、視認できない程度に蛍光灯の光の映り込みが抑制されている。これは、光学体表面にて入射光が顕著に散乱されるため、視認可能な光強度を有する内部反射光が発生しないためと考えられる。
【０１８６】
なお、光学体の光の入射面の裏面に接着剤にてヘイズ（散乱）効果を付与した実施例６は、実施例４に係る光学体よりも光学体全体でのヘイズ値は高いものの、内部反射光による光の映り込みは、実施例４よりも抑制されていなかった。これは、内部反射光による光の映り込みを抑制するためには、特に、光学体の光の入射面表面における散乱性（すなわち、光の入射面のヘイズ値）が重要であることを示していると考えられる。
【０１８７】
以上の結果から、本実施形態に係る原盤により製造された光学体は、反射防止フィルムとして好適に使用することができ、特に、強い外光が照射される屋外環境下において、外光の映り込みを顕著に抑制できることがわかる。
【０１８８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１８９】
１        原盤
１０      基材
１１      マクロ凹凸構造
１３      ミクロ凹凸構造
１５      基材レジスト層
１７      無機レジスト層
１９      有機レジスト層
１１１    山部
１１３    谷部
１３１    凸部
１３３    凹部
【図１】
0006563231.tif 000005
【図２】
0006563231.tif 000006
【図３】
0006563231.tif 000007
【図４】
0006563231.tif 000008
【図５Ａ】
0006563231.tif 000009
【図５Ｂ】
0006563231.tif 000010
【図５Ｃ】
0006563231.tif 000011
【図６】
0006563231.tif 000012
【図７】
0006563231.tif 000013
【図８】
0006563231.tif 000014
【図９】
0006563231.tif 000015
【図１０】
0006563231.tif 000016
【図１１】
0006563231.tif 000017
【図１２】
0006563231.tif 000018
【図１３】
0006563231.tif 000019
【図１４Ａ】
0006563231.tif 000020
【図１４Ｂ】
0006563231.tif 000021
【図１５】
0006563231.tif 000022
【図１６】
0006563231.tif 000023
【図１７】
0006563231.tif 000024
【図１８】
0006563231.tif 000025
【図１９】
0006563231.tif 000026
【図２０】
0006563231.tif 000027
【図２１】
0006563231.tif 000028